СПОСОБ УМЕНЬШЕНИЯ РАЗМЕРА КРУПНЫХ КРИСТАЛЛИЧЕСКИХ ЗЕРЕН НА ПОВЕРХНОСТИ НЕТЕКСТУРИРОВАННОЙ ЭЛЕКТРОТЕХНИЧЕСКОЙ СТАЛИ

1. Способ уменьшения размера крупных кристаллических зерен на поверхности нетекстурированной электротехнической стали, содержащий следующие шаги:
1) выплавка и отливка:
состав нетекстурированной электротехнический стали таков, масс.%: углерод C 0,001-0,005, кремний Si 0,1-1,8, марганец Mn 0,10-0,80, фосфор P≤0,04, алюминий Al 0,20-0,80, сера S≤0,005, азот N≤0,005, железо Fe и неустранимые включения - остальное; при этом сначала выполняют выплавку расплавленной стали в соответствии с приведенными выше химическими составами, затем подвергают сталь циркуляционному рафинированию и отливают стальные прутки;
2) получение листовой стали посредством горячей прокатки;
3) нормализация:
температуру нормализации поддерживают на уровне 800~900°C, выдержку при нормализации проводят в течение 15~30 с, содержание кислорода в печи нормализации поддерживают на уровне не более 0,5%, соотношение максимального размера зерна к среднему размеру зерна в нормализованной листовой стали поддерживают на уровне менее 3;
4) травление, холодная прокатка, отжиг и нанесение покрытия для получения изделия из нетекстурированной электротехнической стали.
2. Способ по п.1, отличающийся тем, что соотношение максимального размера зерна к среднему размеру зерна в нормализованной листовой стали поддерживают на уровне менее 2.